(57)【要約】【課題】繊維強化複合材料のマトリックス樹脂として用いられる熱可塑性樹脂として、成形時の樹脂粘度が低いにもかかわらず、高いガラス転移温度を有するものを提供する。【解決手段】アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分とを有する熱可塑性マトリックス樹脂形成用二液硬化型組成物である。また、該活性水素成分とジイソシアネート成分との反応物を含む熱可塑性樹脂である、繊維強化複合材料用マトリックス樹脂である。また、該マトリックス樹脂と強化繊維を含む繊維強化複合材料である。【選択図】なし【特許請求の範囲】
【請求項１】
繊維強化複合材料のマトリックス樹脂を形成するために用いられる二液硬化型組成物であって、
アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分とを有する、
熱可塑性マトリックス樹脂形成用二液硬化型組成物。
【請求項２】
前記ジイソシアネート（Ｂ）のイソシアネート基含有量が１５〜５０質量％である、請求項１に記載の熱可塑性マトリックス樹脂形成用二液硬化型組成物。
【請求項３】
前記活性水素成分が更にジオール（Ｃ）を含む、請求項１または２に記載の熱可塑性マトリックス樹脂形成用二液硬化型組成物。
【請求項４】
前記アルキルチオ基を有する芳香族ジアミン（Ａ）と前記ジオール（Ｃ）との質量比（Ａ／Ｃ）が０．１〜３０である、請求項３に記載の熱可塑性マトリックス樹脂形成用二液硬化型組成物。
【請求項５】
アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分と、の反応物を含む熱可塑性樹脂である、繊維強化複合材料用マトリックス樹脂。
【請求項６】
前記活性水素成分が更にジオール（Ｃ）を含む、請求項５に記載の繊維強化複合材料用マトリックス樹脂。
【請求項７】
請求項１〜４のいずれか１項に記載の二液硬化型組成物の硬化物または請求項５もしく６に記載のマトリックス樹脂と、強化繊維と、を含む、繊維強化複合材料。
【発明の詳細な説明】
【技術分野】
【０００１】
本発明は、繊維強化複合材料のマトリックス樹脂を形成するために用いられる熱可塑性マトリックス樹脂形成用二液硬化型組成物、繊維強化複合材料用のマトリックス樹脂、および、これらを用いた繊維強化複合材料に関するものである。
【背景技術】
【０００２】
繊維強化複合材料（ＦＲＰ）は、軽量で優れた性能を有するため、電気・電子部品、車両、航空などの幅広い用途で使用されている。繊維強化複合材料には、マトリックス樹脂として、エポキシ樹脂等の熱硬化性樹脂を使用することが多い。しかしながら、これらの熱硬化性樹脂は、成形時の樹脂粘度が高いものが多く流動性が悪いため、特に大型製品の製造時における作業性に改善の余地がある。
【０００３】
また、熱硬化性樹脂は、硬化後に熱による加工を行うことができない。そのため、繊維強化複合材料のマトリックス樹脂として、強化繊維と複合化し硬化させた後に熱による加工を可能にするためには、熱可塑性樹脂であることが有利である。
【０００４】
特許文献１には、マトリックス樹脂としてポリウレタン樹脂を用いることにより、成形時の樹脂粘度を低くして作業性を向上する技術が開示されている。しかしながら、特許文献１に記載のポリウレタン樹脂は、ガラス転移温度が６０〜７０℃程度と低く、使用できる用途が限定される。
【先行技術文献】
【特許文献】
【０００５】
【特許文献１】特表２０１４−５０６６０６号公報
【発明の概要】
【発明が解決しようとする課題】
【０００６】
本発明の実施形態は、以上の点に鑑み、繊維強化複合材料のマトリックス樹脂として用いられる熱可塑性樹脂として、成形時の樹脂粘度が低いにもかかわらず、高いガラス転移温度を有する繊維強化複合材料用マトリックス樹脂、それを形成するための熱可塑性マトリックス樹脂形成用二液硬化型組成物、ならびにそれらを用いた繊維強化複合材料を提供することを目的とする。
【課題を解決するための手段】
【０００７】
本発明の実施形態に係る熱可塑性マトリックス樹脂形成用二液硬化型組成物は、繊維強化複合材料のマトリックス樹脂を形成するために用いられる二液硬化型組成物であって、アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分とを有するものである。
【０００８】
本発明の実施形態に係る繊維強化複合材料用マトリックス樹脂は、アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分と、の反応物を含む熱可塑性樹脂である。
【０００９】
本発明の実施形態に係る繊維強化複合材料は、上記の二液硬化型組成物の硬化物またはマトリックス樹脂と、強化繊維と、を含むものである。
【発明の効果】
【００１０】
本発明の実施形態によれば、繊維強化複合材料のマトリックス樹脂として、成形時の低い樹脂粘度と高いガラス転移温度を両立することができる熱可塑性樹脂を提供することができる。
【発明を実施するための形態】
【００１１】
以下、本発明の実施形態について詳細に説明する。
【００１２】
本発明者らは、ジメチルチオトルエンジアミン等のアルキルチオ基を有する芳香族ジアミンとある種のジイソシアネートを用いて熱可塑性樹脂を作製すると、成形時の樹脂粘度を低く抑えることが可能であり、かつ、当該熱可塑性樹脂は高いガラス転移温度を有することを発見した。そして、本発明者らは、このように優れた特性を有用に活用可能な用途を検討した結果、当該熱可塑性樹脂を繊維強化複合材料のマトリクス樹脂に用いるという発明に至った。
【００１３】
本実施形態に係る熱可塑性マトリックス樹脂形成用二液硬化型組成物（以下単に二液硬化型組成物ともいう。）は、アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分とを有するものである。また、本実施形態に係る繊維強化複合材料用マトリックス樹脂（以下単にマトリックス樹脂ともいう。）は、アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分と、の反応物を含む熱可塑性樹脂である。
【００１４】
［活性水素成分］
本実施形態において、活性水素成分は、アルキルチオ基を有する芳香族ジアミン（Ａ）を含む。アルキルチオ基を有する芳香族ジアミン（Ａ）としては、芳香環に直接結合した２つのアミノ基とともに、芳香環に直接結合したアルキルチオ基を有する化合物が好ましい。アルキルチオ基は−ＳＣｎＨ２ｎ＋１（ここで、ｎは１以上の整数であり、好ましくは１〜５の整数）で表される基である。芳香族ジアミン（Ａ）は、一分子中にアルキルチオ基を１つ有してもよく、２つ又はそれ以上有してもよい。好ましくは、芳香環に直接結合した２つのアルキルチオ基を有することである。
【００１５】
芳香族ジアミン（Ａ）としては、例えば、ジメチルチオトルエンジアミン、ジエチルチオトルエンジアミン、ジプロピルチオトルエンジアミンなどのジアルキルチオトルエンジアミンを用いることが好ましい。
【００１６】
活性水素成分としては、上記芳香族ジアミン（Ａ）とともに、他の芳香族ジアミンなどのジアミンを併用してもよい。他のジアミンとしては、例えば、４，４’−メチレンジアニリン、４，４’−メチレンビス（２−メチルアニリン）、４，４’−メチレンビス（２−エチルアニリン）、４，４’−メチレンビス（２−イソプロピルアニリン）、４，４’−メチレンビス（２，６−ジメチルアニリン）、４，４’−メチレンビス（２，６−ジエチルアニリン）、４，４’−メチレンビス（Ｎ−メチルアニリン）、４，４’−メチレンビス（Ｎ−エチルアニリン）、４，４’−メチレンビス（Ｎ−ｓｅｃ−ブチルアニリン）、ジエチルトルエンジアミンなどが挙げられる。これらは、いずれか１種用いても２種以上組み合わせて用いてもよい。
【００１７】
活性水素成分として用いるジアミンは、上記芳香族ジアミン（Ａ）を主成分とすることが好ましく、ジアミンの５０質量％以上が上記芳香族ジアミン（Ａ）であることが好ましく、より好ましくはジアミンの７０質量％以上が上記芳香族ジアミン（Ａ）であり、更に好ましくはジアミンの８０質量％以上が上記芳香族ジアミン（Ａ）であり、ジアミンの１００質量％が上記芳香族ジアミン（Ａ）でもよい。
【００１８】
また、活性水素成分の１５質量％以上が上記芳香族ジアミン（Ａ）であることが好ましく、より好ましくは活性水素成分の４０質量％以上が上記芳香族ジアミン（Ａ）であり、更に好ましくは活性水素成分の７０質量％以上が上記芳香族ジアミン（Ａ）である。
【００１９】
活性水素成分としては、ジアミンとともにジオール（Ｃ）を含んでもよい。ジオール（Ｃ）を含むことにより、引張破壊ひずみを大きくして、繊維強化複合材料の耐衝撃性を向上することができる。ジオール（Ｃ）としては、例えば、エチレングリコール、プロピレングリコール、１，４−ブタンジオール、１，５−ペンタンジオール、３−メチル−１，５−ペンタンジオールおよび１，６−ヘキサンジオールなどのアルキレングリコール；  ジエチレングリコール、トリエチレングリコール、テトラエチレングリコール、ジプロピレングリコール、トリプロピレングリコール、ポリプロピレングリールなどのポリアルキレングリコール；  シクロヘキサンジメタノール、ビスフェノールＡ、水添ビスフェノールＡ、ビスフェノールＳ、ビスフェノールＦなどが挙げられる。これらは、いずれか１種用いても２種以上組み合わせて用いてもよい。
【００２０】
活性水素成分としてジオール（Ｃ）を含む場合、上記芳香族ジアミン（Ａ）とジオール（Ｃ）との質量比（Ａ／Ｃ）は０．１〜３０であることが好ましい。これにより、高いガラス転移温度を維持しながら、引張破壊ひずみを向上することができる。すなわち、上記質量比（Ａ／Ｃ）が０．１以上であることにより、高いガラス転移温度を維持することができ、また３０以下であることにより、引張破壊ひずみを大きくすることができる。上記質量比（Ａ／Ｃ）は、より好ましくは０．５以上であり、更に好ましくは１．０以上である。質量比（Ａ／Ｃ）は、２０以下であることが好ましく、より好ましくは１０以下である。
【００２１】
活性水素成分に含まれる芳香族ジアミン（Ａ）とジオール（Ｃ）との合計量の比率は、特に限定されないが、活性水素成分１００質量％中、上記（Ａ）と（Ｃ）の合計量が５０質量％以上であることが好ましく、より好ましくは７０質量％以上であり、更に好ましくは９０質量％以上であり、１００質量％でもよい。
【００２２】
本実施形態において、活性水素成分は、熱可塑性樹脂を形成するため、２官能であること、即ちジアミンやジオールが用いられるが、熱可塑性樹脂が得られる範囲内において、３官能以上のポリアミンやポリオールを含有してもよい。
【００２３】
［ジイソシアネート成分］
本実施形態において、ジイソシアネート成分は、脂肪族ジイソシアネート、脂環式ジイソシアネートおよびこれらの変性体からなる群から選択された少なくとも一種のジイソシアネート（Ｂ）を含む。このようなジイソシアネート（Ｂ）を用いることにより、上記芳香族ジアミン（Ａ）との組み合わせにより、成形時の低い樹脂粘度と高いガラス転移温度を両立することができる。特に脂肪族ジイソシアネートまたはその変性体を用いることにより、得られる樹脂の引張破壊ひずみをより高めることができる。また、脂環式ジイソシアネートまたはその変性体を用いることにより、得られる樹脂のガラス転移温度をより高めることができる。
【００２４】
脂肪族ジイソシアネート（即ち、鎖式脂肪族ジイソシアネート）としては、例えば、テトラメチレンジイソシアネート、ドデカメチレンジイソシアネート、ヘキサメチレンジイソシアネート（ＨＤＩ）、２，２，４−トリメチルヘキサメチレンジイソシアネート、２，４，４−トリメチルヘキサメチレンジイソシアネート、リジンジイソシアネート、２−メチルペンタン−１，５−ジイソシアネート、３−メチルペンタン−１，５−ジイソシアネート等が挙げられる。脂肪族ジイソシアネートの変性体としては、脂肪族ジイソシアネートとジオールとを反応させてなるイソシアネート基末端ウレタンプレポリマー体、２官能のアダクト型変性体、２官能のアロファネート型変性体などが挙げられる。これらの中でも、脂肪族ジイソシアネートとしては、成形時の粘度がより低く、得られる樹脂の引張破壊ひずみがより優れる点から、ヘキサメチレンジイソシアネート（ＨＤＩ）およびその変性体からなる群から選択される少なくとも一種を用いることが好ましい。
【００２５】
脂環式ジイソシアネートとしては、例えば、イソホロンジイソシアネート（ＩＰＤＩ）、水添キシリレンジイソシアネート、４，４’−ジシクロヘキシルメタンジイソシアネート（Ｈ１２ＭＤＩ）、１，４−シクロヘキサンジイソシアネート、メチルシクロヘキシレンジイソシアネート、１，３−ビス（イソシアネートメチル）シクロヘキサン等が挙げられる。脂環式ジイソシアネートの変性体としては、脂環式ジイソシアネートとジオールとを反応させてなるイソシアネート基末端ウレタンプレポリマー体、２官能のアダクト型変性体、２官能のアロファネート型変性体などが挙げられる。これらの中でも、脂環式ジイソシアネートとしては、イソホロンジイソシアネート（ＩＰＤＩ）および４，４’−ジシクロヘキシルメタンジイソシアネート（Ｈ１２ＭＤＩ）からなる群から選択される少なくとも一種を用いることが好ましい。
【００２６】
ジイソシアネート（Ｂ）は、そのイソシアネート基含有量が１５〜５０質量％であることが好ましい。このようなイソシアネート基含有量が多く、従って分子量の小さいジイソシアネートを用いることにより、得られる熱可塑性樹脂のガラス転移温度をより高くすることができる。イソシアネート基含有量は１５質量％以上であることが好ましく、より好ましくは１７質量％以上である。ここで、イソシアネート基含有量とは、２官能のジイソシアネート（Ｂ）が有する反応性のイソシアネート基（ＮＣＯ）の当該ジイソシアネート（Ｂ）中に占める質量比率である。イソシアネート基含有量は、ＪＩＳ  Ｋ７３０１−６−３に準拠して測定することができる。
【００２７】
本実施形態において、ジイソシアネート成分は、実質的に上記ジイソシアネート（Ｂ）のみからなることが好ましく、ジイソシアネート成分の８０質量％以上がジイソシアネート（Ｂ）であることが好ましく、より好ましくは９０質量％以上であり、更に好ましくは９５質量％以上であり、特に好ましくは９８質量％以上である。
【００２８】
本実施形態において、活性水素成分と反応させるイソシアネートとしては、熱可塑性樹脂を形成するため、２官能のイソシアネート、即ちジイソシアネートが用いられるが、熱可塑性樹脂が得られる範囲内において、３官能以上のポリイソシアネートが含まれてもよい。
【００２９】
［二液硬化型組成物］
本実施形態に係る二液硬化型組成物は、上記活性水素成分と上記ジイソシアネート成分とを含むものであり、これら活性水素成分とジイソシアネート成分との反応により熱可塑性樹脂が生成されるものである。すなわち、該二液硬化型組成物は、反応生成物が熱可塑性樹脂になるという性質を持つものである。二液硬化型組成物は、活性水素成分を第１液とし、ジイソシアネート成分を第２液として、これら第１液と第２液を混ぜ合わせることにより両成分を反応硬化させることができる、二液硬化性の樹脂組成物である。
【００３０】
二液硬化型組成物には、活性水素成分とジイソシアネート成分との反応を促進するための触媒が含まれてもよい。触媒としては、通常、ポリウレタン樹脂の製造に使用される、金属触媒やアミン系触媒を使用することができる。金属触媒としては、ジブチルチンジラウレート、ジオクチルチンジラウレート、ジブチルチンジオクテートなどの錫触媒、オクチル酸鉛、オクテン酸鉛、ナフテン酸鉛などの鉛触媒、オクチル酸ビスマス、ネオデカン酸ビスマスなどのビスマス触媒などを挙げることができる。アミン系触媒としては、トリエチレンジアミンなどの３級アミン化合物などが挙げられる。これらの触媒は単独でまたは組み合わせて使用することができる。
【００３１】
二液硬化型組成物には、その他、必要に応じて、可塑剤、難燃剤、酸化防止剤、吸湿剤、防黴剤、シランカップリング剤、消泡剤、表面調整剤、内部離型剤等の各種の添加剤を含んでもよい。
【００３２】
二液硬化型組成物において、イソシアネート基と活性水素基（即ち、アミノ基と水酸基の合計）とのモル比（ＮＣＯ／活性水素基）は、特に限定されず、１．０以上でもよく、１．２以上でもよく、１．５以上でもよい。また、該モル比（ＮＣＯ／活性水素基）は、２．０以下でもよく、１．５以下でもよく、１．２以下でもよい。このように活性水素基を少なくすることにより、タック（べたつき）を抑えることができる。
【００３３】
二液硬化型組成物の２５℃環境下における混合３分後の粘度は特に限定されない。一例を挙げると、該粘度は、１５００ｍＰａ・ｓ以下であることが好ましく、１０００ｍＰａ・ｓ以下であることがより好ましく、８００ｍＰａ・ｓ以下であることがさらに好ましく、６００ｍＰａ・ｓ以下であることがさらに好ましく、３００ｍＰａ・ｓ以下であることがさらに好ましい。
【００３４】
二液硬化型組成物の２５℃環境下における混合５分後の粘度は特に限定されない。一例を挙げると、該粘度は、３００００ｍＰａ・ｓ以下であることが好ましく、３０００ｍＰａ・ｓ以下であることがより好ましく、１０００ｍＰａ・ｓ以下であることがさらに好ましく、８００ｍＰａ・ｓ以下であることがさらに好ましく、６００ｍＰａ・ｓ以下であることがさらに好ましく、３００ｍＰａ・ｓ以下であることがさらに好ましい。
【００３５】
なお、本実施形態に係る二液硬化型組成物は、第１液と第２液との二液を有するものであるが、少なくとも二液あれば、三液以上有してもよい。例えば、芳香族ジアミン（Ａ）を含む第１液と、ジイソシアネート（Ｂ）を含む第２液と、ジオール（Ｃ）を含む第３液とからなるものでもよい。あるいはまた、芳香族ジアミン（Ａ）及びジオール（Ｃ）を含む第１液と、ジイソシアネート（Ｂ）を含む第２液とからなるものでもよい。
【００３６】
［繊維強化複合材料用マトリックス樹脂］
本実施形態に係るマトリックス樹脂は、上記活性水素成分と上記ジイソシアネート成分との反応物を含む熱可塑性樹脂であり、一実施形態として上記二液硬化型組成物を硬化させることにより得られる。活性水素成分にジオール（Ｃ）が含まれない場合、得られる樹脂は熱可塑性ポリウレア樹脂であり、活性水素成分にジオール（Ｃ）が含まれる場合、得られる樹脂は熱可塑性ポリウレタン・ウレア樹脂である。ここで、熱可塑性ポリウレタン・ウレア樹脂は、主鎖にウレタン結合とウレア結合の両方を含む樹脂である。
【００３７】
本実施形態に係るマトリックス樹脂のガラス転移温度（Ｔｇ）は特に限定されない。ガラス転移温度は、例えば８０℃以上であることが好ましく、より好ましくは１００℃以上であり、更に好ましくは１２０℃以上であり、特に好ましくは１５０℃以上である。ガラス転移温度の上限は特に限定されず、例えば２００℃以下でもよい。
【００３８】
［繊維強化複合材料］
本実施形態に係る繊維強化複合材料（ＦＲＰ）は、上記した二液硬化型組成物の硬化物またはマトリックス樹脂と、強化繊維と、を含むものである。
【００３９】
強化繊維としては、特に限定されず、例えば、炭素繊維、ガラス繊維、アラミド繊維、アルミナ繊維、炭化珪素繊維、ボロン繊維、金属繊維、天然繊維、鉱物繊維等が挙げられる。強化繊維は、上記繊維のいずれか１種で構成されてもよく、２種以上組み合わせて構成されてもよい。これらの中でも、強化繊維は、強度、剛性が高く、軽量である点から、ＰＡＮ系、ピッチ系、レーヨン系等の炭素繊維が好ましい。また、強化繊維は、経済性を高める点から、ガラス繊維であることが好ましく、炭素繊維とガラス繊維とを含むことがより好ましい。さらに、強化繊維は、得られる成形品の衝撃吸収性等を高める点から、アラミド繊維を含むことが好ましく、炭素繊維とアラミド繊維とを含むことがより好ましい。また、強化繊維は、得られる成形品の導電性を高める点から、ニッケル等の金属を被覆した強化繊維であってもよい。
【００４０】
強化繊維の形態についても特に限定されない。繊維強化複合材料は、例えば、細かく切断した繊維がマトリックス樹脂に均一に分散されたものでもよく、あるいは織物、編物、不織布など繊維に方向性を持たせた繊維シートにマトリックス樹脂が含浸されたものであってもよい。
【００４１】
繊維強化複合材料におけるマトリックス樹脂と強化繊維との割合は特に限定されない。一例を挙げると、強度等の機械的物性の観点から、繊維強化複合材料単位体積当たりの、強化繊維の体積は、３０〜７０％であることが好ましく、より好ましくは５０〜６０％である。また、繊維強化複合材料単位体積当たりの、マトリックス樹脂の体積は、３０〜７０％であることが好ましく、より好ましくは４０〜５０％である。
【００４２】
本実施形態の繊維強化複合材料の製造方法は特に限定されない。一例を挙げると、複合材料は、二液硬化型組成物を混ぜ合わせて強化繊維に塗布・含浸した後、二液硬化型組成物を硬化する方法により作製し得る。二液硬化型組成物を塗布・含浸する工程は、公知の方法（ハケ、ローラーなど）を用いることができる。また、二液硬化型組成物を硬化する工程は、必要により、加熱環境下（例えば６０〜２００℃）であってもよく、減圧環境下（例えば５ｋＰａ以下）もしくは加圧であってもよい。この際、本実施形態の繊維強化複合材料は、上記した二液硬化型組成物が用いられているため、成形時の作業性が改善される。
【００４３】
より詳細には、繊維強化複合材料の成形方法として、例えばプリプレグ法、ハンドレイアップ法、ＶａＲＴＭ（Ｖａｃｕｕｍ  Ａｓｓｉｓｔｅｄ  Ｒｅｓｉｎ  Ｔｒａｎｓｆｅｒ  Ｍｏｌｄｉｎｇ／真空補助樹脂注入成形）法など公知の成形方法を用いることができる。プリプレグ法では、繊維を一方向、織物、ヤーンあるいはマット等の形態にしたものに、上記二液硬化型組成物を混ぜ合わせて含浸してプリプレグを得た後、該プリプレグを積層、巻き付けなどの賦型工程を経て、プレス又はオートクレーブなどの方法によって加熱成形することにより、繊維強化複合材料が得られる。ハンドレイアップ法では、型に繊維を敷き、上記二液硬化型組成物を混ぜ合わせたものを浸みこませながら積層し、次いで二液硬化型組成物を硬化させることにより、繊維強化複合材料が得られる。ＶａＲＴＭ法では、強化繊維のシートを複数枚重ねたものをフィルムなどで真空パックした中に、真空圧で、上記混ぜ合わせた二液硬化型組成物を注入含浸し硬化させることにより、繊維強化複合材料が得られる。
【００４４】
本実施形態に係る繊維強化複合材料は、電子機器筐体として好適であり、コンピューター、テレビ、カメラ、オーディオプレイヤー等に好適に使用される。また、該繊維強化複合材料は、電気電子部品用途に好適であり、コネクター、ＬＥＤランプ、ソケット、光ピックアップ、端子板、プリント基板、スピーカー、小型モーター、磁気ヘッド、パワーモジュール、発電機、電動機、変圧器、変流器、電圧調整器、整流器、インバーターなどに好適に使用される。さらに、複合材料は、自動車用部品や車両関連部品などに好適であり、安全ベルト部品、インストルメントパネル、コンソールボックス、ピラー、ルーフレール、フェンダー、バンパー、ドアパネル、ルーフパネル、フードパネル、トランクリッド、ドアミラーステー、スポイラー、フードルーバー、ホイールカバー、ホイールキャップ、ガーニッシュ、インテークマニホールド、燃料ポンプ、エンジン冷却水ジョイント、ウィンドウォッシャーノズル、ワイパー、バッテリー周辺部品、ワイヤーハーネスコネクター、ランプハウジング、ランプリフレクター、ランプソケットなどに好適に使用される。ほかにも、該繊維強化複合材料は、建材として好適であり、土木建築物の壁、屋根、天井材関連部品、窓材関連部品、断熱材関連部品、床材関連部品、免震制振部材関連部品、ライフライン関連部品などに好適に使用される。加えて、該繊維強化複合材料は、スポーツ用品として好適であり、ゴルフクラブのシャフト、ゴルフボールなどのゴルフ関連用品、テニスラケットやバトミントンラケットなどのスポーツラケット関連用品、アメリカンフットボールや野球、ソフトボールなどのマスク、ヘルメット、胸当て、肘当て、膝当てなどのスポーツ用身体保護用品、釣り竿、リール、ルアーなどの釣り具関連用品、スキー、スノーボードなどのウィンタースポーツ関連用品などに好適に使用される。
【００４５】
［作用効果］
本実施形態であると、成形時の樹脂粘度が低いにもかかわらず、高いガラス転移温度を有する熱可塑性樹脂を提供することができる。成形時の樹脂粘度が低いことにより、強化繊維と複合化させる際のマトリックス樹脂の流動性を向上して、成形作業性を向上することができる。
【００４６】
また、このように高いガラス転移温度を持ちかつ熱可塑性の樹脂を、繊維強化複合材料のマトリックス樹脂として用いることにより、硬化後にも熱による加工が可能である。そのため、例えば、平板状の繊維強化複合材料を作製しておき、これを用いて熱により曲面状に賦形する加工も可能になり、加工性に優れる。しかも、このように熱による加工が可能でありながら、ガラス転移温度が高いことにより、実際の使用環境下における耐熱性を向上することができ、耐熱性が高い繊維強化複合材料を提供することができる。そのため、熱源に近い部材などに用途を拡大することができる。
【００４７】
また、従来のポリウレタン樹脂組成物では、高いガラス転移温度を実現しようとすると、引張破壊ひずみ（即ち、破断に至るまでの伸び率）が低下する傾向があったが、本実施形態によれば、例えば活性水素成分にジオール（Ｃ）を併用することにより、高いガラス転移温度と高い引張破断ひずみを両立することができる。そのため、耐熱性に優れた繊維強化複合材料でありながら、耐衝撃性を高めることができる。
【実施例】
【００４８】
以下、実施例をあげて本発明をさらに具体的に説明するが、本発明はその要旨を超えない限り以下の実施例に限定されるものではない。
【００４９】
下記表１〜３に示す配合（質量部）に従い、実施例１〜２０及び比較例１〜５の二液硬化型組成物を調製した。詳細には、ジイソシアネート成分を除く成分を混合して第１液を調製し、得られた第１液を２５℃に調整し、これに２５℃に調整したジイソシアネート成分（第２液）を添加し、１分間攪拌混合した。
【００５０】
表１〜３中の成分の詳細は以下の通りである。
（ジアミン）
・ジメチルチオトルエンジアミン：ロンザ社製「エタキュア３００」
・ジエチルトルエンジアミン（ＤＥＴＤＡ）：ロンザ社製「エタキュア１００」
・４，４’−メチレンビス（Ｎ−ｓｅｃ−ブチルアニリン）：ロンザ社製「エタキュア４２０」
【００５１】
（ジオール）
・ＰＰＧ：ポリプロピレングリコール（Ｍｗ４００）、第一工業製薬（株）製「ハイフレックスＤ４００」
・ＤＰＧ：ジプロピレングリコール
・ＴＰＧ：トリプロピレングリコール
・３ＭＰＤ：３−メチル−１，５−ペンタンジオール
【００５２】
（ジイソシアネート成分）
・変性ＨＤＩ（１）：ＨＤＩの２官能ウレタンプレポリマー体、ＮＣＯ含有量＝２３質量％、旭化成（株）製「デュラネートＤ１０１」
・変性ＨＤＩ（２）：ＨＤＩの２官能のアダクト型変性体、ＮＣＯ含有量＝１７質量％、旭化成（株）製「デュラネートＡ２０１」
・ＨＤＩ：ヘキサメチレンジイソシアネート、ＮＣＯ含有量＝５０質量％、旭化成（株）製「デュラネート５０Ｍ−ＨＤＩ」
・ＩＰＤＩ：イソホロンジイソシアネート、ＮＣＯ含有量＝３８質量％、ＥＶＯＮＩＫ社製「ＶＥＳＴＡＮＡＴＥ  ＩＰＤＩ」
・Ｈ１２ＭＤＩ：４，４’−ジシクロヘキシルメタンジイソシアネート、ＮＣＯ含有量＝３２質量％、コベストロ社製「デスモジュールＷ」
・ＭＤＩ：４，４’−ジフェニルメタンジイソシアネート、ＮＣＯ含有量＝３４質量％、東ソー（株）「ミリオネートＭＴ」
【００５３】
（その他）
・金属触媒：ジオクチルチンジラウレート、日東化成（株）製「ネオスタンＵ８１０」
・合成ゼオライト：ユニオン昭和（株）製「モレキュラーシーブ３ＡＢ」
【００５４】
実施例１〜２０および比較例１〜５の二液硬化型組成物について、以下の評価方法により、混合粘度、ガラス転移温度（Ｔｇ）、引張破壊ひずみ、硬化性を評価した。結果を表１〜３に示す。
【００５５】
（１）混合粘度（ｍＰａ・ｓ）
それぞれの上記混合物を２５℃環境下に静置し、混合開始から３分後の粘度を測定した。また、それぞれの上記混合物を２５℃環境下に静置し、混合開始から５分後の粘度を測定した。粘度は、ＪＩＳ  Ｋ７１１７−１に準じ、ＢＭ型粘度計（東機産業（株）製）を用いて測定した。
【００５６】
（２）ガラス転移温度（℃）
それぞれの上記混合物をシート状に塗布し、８０℃で１時間、１５０℃で１６時間処理することにより、厚さ２ｍｍのポリウレア樹脂又はポリウレタン・ウレア樹脂のシートを得た。得られた樹脂シートから５ｍｍ×２ｃｍの試験片を切り出し、ユービーエム社製のＲｈｅｏｇｅｌ  Ｅ−４０００にてチャック間２０ｍｍ、基本周波数は１０Ｈｚ、歪みは自動制御モードでガラス転移温度（Ｔｇ）を測定した。
【００５７】
（３）引張破壊ひずみ（％）
ガラス転移温度と同様の方法により、膜厚１ｍｍの樹脂シートを得た。得られた樹脂シートから、５ｍｍ×４ｃｍの試験片を切り出し、ＪＩＳ  Ｋ７１６１−１に準じ、インストロンジャパン社製のデジタル万能試験機（Ｉｎｓｔｒｏｎ  ５５８１）にて引張破断時の伸び率（％）を測定した。
【００５８】
（４）硬化性
それぞれの上記混合物をスパチュラで１分間手攪拌することにより硬化させ、目視にて分離しているか否かを確認し、分離していないものについて更に指触しある程度の硬度を有しているものを「○」と表示した。また、目視により分離していたものを「分離」と表示した。
【００５９】
【表１】
2019203113.tif 000002
【００６０】
【表２】
2019203113.tif 000003
【００６１】
【表３】
2019203113.tif 000004
【００６２】
表１〜３に示されるように、実施例１〜２０の二液硬化型組成物であると、混合粘度が低く、かつ、ガラス転移温度の高い熱可塑性樹脂が得られた。なお、実施例１８，２０については、混合５分後の粘度は比較的高かったが、混合３分後の粘度は低く、成形方法によっては成形時の樹脂粘度を低く抑えることができるものであった。これら実施例１〜２０と比較例４については、硬化後の樹脂が２２０℃の環境下において溶融することを確認した。そのため、これらの実施例１〜２０の二液硬化型組成物は、繊維強化複合材料のマトリックス樹脂としての用途に優れることが分かる。
【００６３】
また、活性水素成分としてジオールを併用した実施例１〜８，１１では、引張破壊ひずみが大きいことが分かった。また、実施例１〜３と実施例４，５との対比より、ジイソシアネートとして脂肪族ジイソシアネート及びその変性体を用いた実施例１〜３では、引張破断ひずみの向上により効果が高く、一方、ジイソシアネートとして脂環式ジイソシアネートを用いた実施例４，５では、ガラス転移温度の向上により効果が高いことが分かった。
【００６４】
これに対し、比較例１では、芳香族ジアミンとしてアルキルチオ基を有さないジエチルトルエンジアミンを用いており、混合から３分以内にゲル化が生じて粘度を測定することができなかった。また均一に硬化せずに分離した。比較例３についても、比較例１と同様であり、早期にゲル化が生じ、また均一な硬化物も得られなかった。
【００６５】
比較例２では、芳香族ジアミンとしてアルキルチオ基を有さない４，４’−メチレンビス（Ｎ−ｓｅｃ−ブチルアニリン）を用いており、混合粘度は低いものであり、また分離せずに硬化したが、硬化後にべたつきが生じた。また、ガラス転移温度測定中にメルトしたため、ガラス転移温度は測定できなかった。
【００６６】
比較例４では、活性水素成分としてジオールのみを用いており、混合粘度が低く硬化性に優れていたものの、ガラス転移温度が低く、引張破壊ひずみも小さいものであった。比較例５では、芳香族ジアミンとしてジメチルチオトルエンジアミンを用いたものの、ジイソシアネート成分としてＭＤＩを用いたため、混合から３分以内にゲル化が生じて粘度を測定することができず、また均一に硬化せずに分離した。
【００６７】
実施例１、８、１３及び１６〜１８の混合物をマトリックス樹脂として用いて繊維強化複合材料を作製した。強化繊維としては、炭素繊維（帝人（株）製「帝人カーボンクロスＷ−３１６１」を用いた。炭素繊維をアセトンで洗浄したあと、乾燥させ、これを用いて、ハンドレイアップ法で繊維強化複合材料を作製した。具体的には、上記混合物（詳細には、第１液に第２液を添加して１分間攪拌混合したもの）を含浸させながら炭素繊維を８枚積層し、１２０℃で６時間、熱プレス（スペーサーで厚み２ｍｍに調整）することにより、厚み約２ｍｍの繊維強化複合材料を作製した。
【００６８】
得られた繊維強化複合材料について、曲げ試験を行って曲げ応力を測定した。曲げ試験は、ＪＩＳ  Ｋ７０７４に準拠し、測定装置として島津製作所（株）製の精密万能試験機を用い、試験速度：５．３３３ｍｍ／分、支点間距離：８０ｍｍとして、得られた最大応力を曲げ応力とした。結果を下記表４に示す。
【００６９】
【表４】
2019203113.tif 000005
【００７０】
表４に示すように、実施例の二液硬化型組成物を用いて作製した繊維強化複合材料であると、曲げ応力が高く、高い機械的強度が付与されていた。そのため、実施例の二液硬化型組成物は、繊維強化複合材料のマトリックス樹脂として利用可能であることが分かる。
【００７１】
以上、本発明のいくつかの実施形態を説明したが、これら実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその省略、置き換え、変更などは、発明の範囲や要旨に含まれると同様に、特許請求の範囲に記載された発明とその均等の範囲に含まれるものである。
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
繊維強化複合材料のマトリックス樹脂を形成するために用いられる二液硬化型組成物であって、
アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分とを有し、
前記活性水素成分の４０質量％以上が前記芳香族ジアミン（Ａ）である、
熱可塑性マトリックス樹脂形成用二液硬化型組成物。
【請求項２】
前記ジイソシアネート（Ｂ）のイソシアネート基含有量が１５〜５０質量％である、請求項１に記載の熱可塑性マトリックス樹脂形成用二液硬化型組成物。
【請求項３】
前記活性水素成分が更にジオール（Ｃ）を含む、請求項１または２に記載の熱可塑性マトリックス樹脂形成用二液硬化型組成物。
【請求項４】
前記アルキルチオ基を有する芳香族ジアミン（Ａ）と前記ジオール（Ｃ）との質量比（Ａ／Ｃ）が０．１〜３０である、請求項３に記載の熱可塑性マトリックス樹脂形成用二液硬化型組成物。
【請求項５】
アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分と、の反応物を含む熱可塑性樹脂であり、前記活性水素成分の４０質量％以上が前記芳香族ジアミン（Ａ）である、繊維強化複合材料用マトリックス樹脂。
【請求項６】
前記活性水素成分が更にジオール（Ｃ）を含む、請求項５に記載の繊維強化複合材料用マトリックス樹脂。
【請求項７】
請求項１〜４のいずれか１項に記載の二液硬化型組成物の硬化物または請求項５もしく６に記載のマトリックス樹脂と、強化繊維と、を含む、繊維強化複合材料。
【手続補正２】
【補正対象書類名】明細書
【補正対象項目名】０００７
【補正方法】変更
【補正の内容】
【０００７】
本発明の実施形態に係る熱可塑性マトリックス樹脂形成用二液硬化型組成物は、繊維強化複合材料のマトリックス樹脂を形成するために用いられる二液硬化型組成物であって、アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分とを有し、前記活性水素成分の４０質量％以上が前記芳香族ジアミン（Ａ）であるものである。
【手続補正３】
【補正対象書類名】明細書
【補正対象項目名】０００８
【補正方法】変更
【補正の内容】
【０００８】
本発明の実施形態に係る繊維強化複合材料用マトリックス樹脂は、アルキルチオ基を有する芳香族ジアミン（Ａ）を含む活性水素成分と、脂肪族ジイソシアネート、脂環式ジイソシアネートおよびこれらの変性体からなる群から選択された少なくとも一種のジイソシアネート（Ｂ）を含むジイソシアネート成分と、の反応物を含む熱可塑性樹脂であり、前記活性水素成分の４０質量％以上が前記芳香族ジアミン（Ａ）である。
【手続補正４】
【補正対象書類名】明細書
【補正対象項目名】００４８
【補正方法】変更
【補正の内容】
【００４８】
以下、実施例をあげて本発明をさらに具体的に説明するが、本発明はその要旨を超えない限り以下の実施例に限定されるものではない。なお、実施例１１は参考例である。